СПОСОБ ДУГОВОЙ СВАРКИ ПОД ФЛЮСОМ ДЛЯ СТАЛЬНОЙ ПЛАСТИНЫ

1. Способ дуговой сварки под флюсом стальной пластины с использованием трех или большего числа электродов, при котором диаметр проволоки первого электрода переднего по направлению сварки составляет 3,9-4,1 мм, причем два электрода располагают с обеих сторон, при этом линия сплавления удерживается между ними сзади по направлению сварки, концы проволоки двух электродов на поверхности стальной пластины располагают на одной линии вертикальной по отношению к линии сварки, а расстояние W (мм) между каждым концом проволоки и линией сварки составляет 5-20 мм.
2. Способ по п. 1, при котором расстояние M (мм) между линией сварки и точкой пересечения поверхности стальной пластины и вертикальной линии, проходящей вертикально от центра контактного конца каждого из двух задних электродов удовлетворяет условию M≥W по отношению к расстоянию W.
3. Способ по п. 1 или 2, при котором к первому электроду подводят постоянный ток, а ко второму и последующим электродам подводят переменный ток.